СТАЛЬ
STEEL

Изобретение относится к области черной металлургии, в частности к составам сталей, которые могут найти применение в автомобилестроении, машиностроении, судостроении.
Известна сталь, содержащая, мас.%: углерод ≤1,5; кремний ≤3,0; марганец 7,0-40,0; хром ≤15,0; медь ≤4,0; титан ≤2,0; цирконий ≤2,0; ниобий ≤2,0; селен ≤0,3; железо - остальное [1].
Задачей изобретения является повышение коррозионной стойкости стали.
Технический результат достигается тем, что в стали, содержащей углерод, кремний, марганец, хром, медь, титан, цирконий, ниобий, селен, железо, компоненты находятся при следующем соотношении, мас.%: углерод 0,1-0,15; кремний 0,3-0,8; марганец 4,0-6,0; хром 16,5-18,5; медь 0,4-0,8; титан 0,1-0,2; цирконий 2,2-2,4; ниобий 2,2-2,4; селен 0,35-0,4; железо - остальное.
В таблице приведены составы стали.
Компоненты
Состав, мас.%:
1
2
3
Углерод
0,1
0,12
0,15
Кремний
0,8
0,5
0,3
Марганец
6,0
5,0
4,0
Хром
16,5
17,5
18,5
Медь
0,8
0,6
0,4
Титан
0,1
0,15
0,2
Цирконий
2,4
2,3
2,2
Ниобий
2,2,
2,3
2,4
Селен
0,4
0,37
0,35
Железо
остальное
остальное
остальное
Скорость общей коррозии, мм/год
~0,0005
~0,0005
~0,0005
В составе стали компоненты проявляют себя следующим образом. Ниобий упрочняет твердый раствор. Медь препятствует развитию трещин, улучшает металлическую основу сплава. Селен в структуре стали имеет вид мелкораздробленных включений, которые, находясь между частицами металла, способствуют "изоляции" очагов межкристаллитной коррозии. Вследствие присутствия в составе стали примесей серы введение циркония способствует образованию сульфидов циркония, выполняющих аналогичную функцию. Титан способствует измельчению зерна.
Сталь может быть выплавлена в индукционных закрытых (вакуумных) печах. Основной исходный материал - стальной лом, специально приготовленная шихта. Термическая обработка стали включает закалку при температуре 850°С в масло и отпуск при температуре 530°С.
Источник информации
1. JP 02-104633 А, С22С 38/50, 1990.